(57)【要約】【課題】保存中に起こる加水分解を抑制することにより保存安定性が向上した電子写真トナー用ポリ乳酸樹脂組成物の製造方法を提供すること。【解決手段】１０，０００を超える数平均分子量を有するポリ乳酸樹脂を、水またはｐＨ８〜１２のアルカリ性水溶液中で加熱加圧条件下に置いて加水分解して、３，０００〜１０，０００の数平均分子量を有する改質ポリ乳酸樹脂を調製する工程、および前記改質ポリ乳酸樹脂と、前記改質ポリ乳酸樹脂に対して１〜１０質量％の加水分解抑制剤とを混練して、ポリ乳酸樹脂組成物を調製する工程を含むことを特徴とする電子写真トナー用ポリ乳酸樹脂組成物の製造方法。【選択図】なし【特許請求の範囲】
【請求項１】
３，０００〜１０，０００の数平均分子量を有する改質ポリ乳酸樹脂と、前記改質ポリ乳酸樹脂に対して１〜１０質量％の加水分解抑制剤とを混練して、ポリ乳酸樹脂組成物を調製する工程
を含むことを特徴とする電子写真トナー用ポリ乳酸樹脂組成物の製造方法。
【請求項２】
前記加水分解抑制剤が、カルボジイミドであることを特徴とする請求項１に記載の電子写真トナー用ポリ乳酸樹脂組成物の製造方法。
【請求項３】
前記改質ポリ乳酸樹脂は、１０，０００を超える数平均分子量を有するポリ乳酸樹脂を、水またはｐＨ８〜１２のアルカリ性水溶液中で加熱加圧条件下に置いて加水分解して、前記数平均分子量に調製された樹脂であることを特徴とする請求項1または２に記載の電子写真トナー用ポリ乳酸樹脂組成物の製造方法。
【請求項４】
前記加水分解を混合撹拌しながら行うことを特徴とする請求項３に記載の電子写真トナー用ポリ乳酸樹脂組成物の製造方法。
【請求項５】
前記加水分解を、ポリ乳酸樹脂の酸価を指標として、ポリ乳酸樹脂の酸価が１８〜３０になるまで行うことを特徴とする請求項３または４に記載の電子写真トナー用ポリ乳酸樹脂組成物の製造方法。
【請求項６】
請求項１〜５の何れか１項に記載の方法により得られることを特徴とする電子写真トナー用ポリ乳酸樹脂組成物。
【発明の詳細な説明】
【技術分野】
【０００１】
本発明は、電子写真トナー用ポリ乳酸樹脂組成物の製造方法およびその方法により得られる電子写真トナー用ポリ乳酸樹脂組成物に関する。
【背景技術】
【０００２】
トナーの結着樹脂として、従来、スチレン・アクリル樹脂や、ポリエステル樹脂などの石油由来の樹脂が使用されている。近年、環境への配慮から、廃棄時に環境への負荷の少ない生分解性樹脂、さらには、再生可能資源からつくられるバイオマスプラスチックを、トナー用樹脂として用いる方法が提案されている。なお、有限な資源への配慮と、環境負荷の低減に貢献する、バイオマスプラスチックや生分解性プラスチックのことをバイオプラスチックと呼ぶ。
【０００３】
本発明者らは、バイオプラスチックの分子量を調整し、バイオプラスチックをトナー用のメイン樹脂として使用することを可能にした。具体的には、市販のポリ乳酸をそのまま使用するのではなく、加水分解等により分子量を低減させることで、軟化温度を下げるとともに、粉砕性を改良した樹脂を得ることができ、これによりポリ乳酸をトナー用のメイン樹脂として使用することを可能にした。このようにトナーに適した分子量サイズに低分子量化されたポリ乳酸を改質ポリ乳酸樹脂と呼ぶ。
【０００４】
ポリ乳酸は、トナーの結着樹脂として使用される際、粉砕性の観点から、一般に３，０００〜１０，０００の分子量サイズに低分子量化される（たとえば特許文献１を参照）。このように調製された改質ポリ乳酸樹脂は、トナーの結着樹脂として使用されるまで室温で保存される。
【先行技術文献】
【特許文献】
【０００５】
【特許文献１】特開２０１０−６６４９１号公報
【発明の概要】
【発明が解決しようとする課題】
【０００６】
本発明者らは、改質ポリ乳酸樹脂は、室温での保存中に更なる加水分解が進行し、トナーの結着樹脂として適さないものになるという問題を新たに見出した。とりわけ温度や湿度が高い保存条件下では、改質ポリ乳酸樹脂の加水分解速度が増大し、この問題は顕著である。
【０００７】
そこで、本発明は、保存中に起こる加水分解を抑制することにより保存安定性が向上した電子写真トナー用ポリ乳酸樹脂組成物の製造方法を提供することを目的とする。また、本発明は、この製造方法により、保存安定性が向上した電子写真トナー用ポリ乳酸樹脂組成物を提供することを目的とする。
【課題を解決するための手段】
【０００８】
本発明の一態様は、３，０００〜１０，０００の数平均分子量を有する改質ポリ乳酸樹脂と、前記改質ポリ乳酸樹脂に対して１〜１０質量％の加水分解抑制剤とを混練して、改質ポリ乳酸樹脂組成物を調製する工程を含むことを特徴とする電子写真トナー用ポリ乳酸樹脂組成物の製造方法を提供する。
【０００９】
本発明の別の態様は、前述の製造方法により得られることを特徴とする電子写真トナー用ポリ乳酸樹脂組成物を提供する。
【発明の効果】
【００１０】
本発明によれば、保存中に起こる加水分解が抑制され、保存安定性が向上した電子写真トナー用ポリ乳酸樹脂組成物の製造方法、および保存安定性が向上した電子写真トナー用ポリ乳酸樹脂組成物が提供される。
【図面の簡単な説明】
【００１１】
【図１】本発明の方法に使用される圧力容器の一例を示す図。
【図２】本発明の方法に使用される圧力容器の一例を示す図。
【発明を実施するための形態】
【００１２】
以下、本発明の実施の形態について説明する。
【００１３】
本発明者らは、上記問題を解決すべく研究を行った結果、トナーに適した分子量サイズに低分子量化されたポリ乳酸樹脂（すなわち、改質ポリ乳酸樹脂）とカルボジイミドを混練することにより、改質ポリ乳酸樹脂の保存中に起こる加水分解を抑制できることを見出し、本発明を完成させるに至った。
【００１４】
すなわち、一実施形態において、本発明の電子写真トナー用ポリ乳酸樹脂組成物の製造方法は、
３，０００〜１０，０００の数平均分子量を有する改質ポリ乳酸樹脂と、前記改質ポリ乳酸樹脂に対して１〜１０質量％の加水分解抑制剤とを混練して、改質ポリ乳酸樹脂組成物を調製する工程
を含むことを特徴とする。
【００１５】
本実施形態において、前記改質ポリ乳酸樹脂は、１０，０００を超える数平均分子量を有するポリ乳酸樹脂を、水またはｐＨ８〜１２のアルカリ性水溶液中で加熱加圧条件下に置いて加水分解して、前記数平均分子量に調製された樹脂であり得る。なお、１０，０００を超える数平均分子量を有するポリ乳酸樹脂（以下、原料のポリ乳酸樹脂ともいう）は、従来公知の方法により製造されてもよいし、商業的に販売されているポリ乳酸を使用してもよい。本実施形態において、原料のポリ乳酸樹脂は、１０，０００を超える数平均分子量を有し、一般には７０，０００〜２００，０００の数平均分子量を有する。
【００１６】
従来公知の方法としては、原料となるとうもろこし等の澱粉を発酵し、乳酸を得た後、乳酸モノマーから直接脱水縮合する方法や乳酸から環状二量体を経て、触媒の存在下で開環重合によって合成する方法がある。乳酸には、光学異性体が存在し、Ｌ−乳酸とＤ−乳酸があるが、これら単独または混合物のいずれの乳酸を使用しても良い。ポリ乳酸の数平均分子量は、重合時の反応条件を可変することで任意に調整することが可能である。
【００１７】
商業的に販売されているポリ乳酸は、耐熱性向上等のため、より高分子のポリ乳酸が得られる開環重合法で合成されたものであり、その数平均分子量は１００，０００以上のものが主流である。商業的に販売されているポリ乳酸としては、たとえば、海生生物材料社のＲＥＶＯＤＥ１１０やＲＥＶＯＤＥ１０１Ｂ、またはネイチャーワークス社のNature Worksなどを使用することができる。
【００１８】
本実施形態において、原料のポリ乳酸樹脂の加水分解は、原料を水またはｐＨ８〜１２のアルカリ性水溶液中で加熱加圧条件下に置くことにより行うことができる。
【００１９】
水は、水道水やイオン交換樹脂などで精製された水など任意の水を使用することができる。ｐＨ８〜１２のアルカリ性水溶液は、ｐＨ８〜１２にするために必要な濃度、たとえば、１価のOH基を持つアルカリ物質の場合、1.0ｘ10-2〜1.0ｘ10-6（mol/L）のアルカリ性成分を含有する。アルカリ性成分としては、たとえば、水酸化ナトリウム、水酸化カリウム、水酸化カルシウム、炭酸水素ナトリウム、炭酸ナトリウムなどが挙げられる。アルカリ性水溶液を用いた場合、ポリ乳酸樹脂の加水分解により発生する臭気を抑制することができる。
【００２０】
水またはｐＨ８〜１２のアルカリ性水溶液は、たとえば、原料のポリ乳酸樹脂に対して５０〜１００質量％の量で使用することができる。
【００２１】
加熱加圧条件は、たとえば、１２０〜１２７℃、０．１１〜０．１６ＭＰａとすることができる。１２０℃より低いと、加水分解時間がかかり加圧するメリットが小さくなる。また、１２７℃より高いと、ポリ乳酸樹脂が溶解し得るため好ましくない。加圧条件は、加熱温度における飽和蒸気圧に従って決まる。加水分解は、混合撹拌しながら行われてもよいし、混合撹拌することなく行われてもよい。混合撹拌することにより、反応容器内のポリ乳酸樹脂が全体にわたって循環して、より均一に反応条件を与えることができる。
【００２２】
原料のポリ乳酸樹脂の加水分解は、圧力容器を用いて行うことができる。圧力容器は、撹拌機を備えていても備えていなくてもよい。
【００２３】
図１は、撹拌機を備えた圧力容器の一例を示す概略図である。図１に示される圧力容器１０は、容器本体１１と、容器本体１１と密閉空間を形成する蓋１２と、容器本体１１の側面を囲うように配置され、容器内を加熱するための高温高圧蒸気が送り込まれるジャケット部１３と、ポリ乳酸樹脂を含む原料を撹拌するための撹拌羽根を有する撹拌機１４を備えている。容器本体１１には、原料のポリ乳酸樹脂と、水またはアルカリ性水溶液とが収容される。容器内を加熱するため、ボイラー（図示せず）で発生させた高温高圧蒸気が、図示される矢印に従ってジャケット部１３に送り込まれる。容器内は、ジャケット部１３内の高温高圧蒸気により加熱され、１００℃より高い温度に加熱されると飽和蒸気圧曲線に則って内部圧力が上昇し、加熱加圧条件がつくりだされる。かかる加熱加圧条件下で原料のポリ乳酸樹脂は、加水分解される。原料のポリ乳酸樹脂は、撹拌機４により混合撹拌されながら加水分解を受ける。加水分解反応の終了後に容器内の圧力を開放するため、容器本体１１は、排気口１５を備えている。
【００２４】
図２は、撹拌機を備えていない圧力容器の一例を示す概略図である。図２に示される圧力容器２０は、オートクレーブの構成を有し、容器内部に水が収容されているため、加熱することにより高温高圧の状態がつくられる。すなわち、図２に示される圧力容器２０は、容器本体２１と、容器本体２１と密閉空間を形成する蓋２２と、加熱加圧条件をつくりだすための加熱装置２３と、加熱装置２３により加熱され高圧水蒸気となるための水２４と、サンプルを保持するためのメッシュ容器２５と、メッシュ容器２５を支持するための支持台２６とを備えている。
【００２５】
本実施形態では、上記加水分解を適切な時間行うことにより、３，０００〜１０，０００の数平均分子量を有する改質ポリ乳酸樹脂を調製する。数平均分子量が３，０００未満の場合や１０，０００を超える場合のいずれの場合も、粉砕性が劣り、トナー化が困難となる。
【００２６】
ポリ乳酸の分子量は、酸価と相関関係があり、ポリ乳酸の分子量が小さくなるにつれ酸価は増大する。したがって、３，０００〜１０，０００の数平均分子量を有する改質ポリ乳酸樹脂は、ポリ乳酸樹脂の酸価を指標として、ポリ乳酸樹脂の酸価が１８〜３０になるまで加水分解を行うことにより得ることができる。酸価が１８より小さいと、トナー化した場合に微粉砕が難しく、酸価が３０より大きいと、過粉砕となり粒径制御が難しい。
【００２７】
具体的には、加水分解の反応時間は、以下に記載のとおりポリ乳酸樹脂の酸価を指標として決定することができる。
【００２８】
原料のポリ乳酸樹脂について（市販のポリ乳酸の場合ロットごとに）、加水分解の反応時間と酸価との関係を示す検量線を事前に作成する。すなわち、原料のポリ乳酸樹脂を、小型オートクレーブ（たとえばアレフ社TR-24S）内で、所定の加熱加圧条件下で、種々の反応時間で加水分解させて、得られたサンプルのそれぞれについて酸価を測定し、反応時間と酸価との関係を示す検量線を作成する。作成された検量線に基づいて、所望の酸価が得られるような反応時間を決定する。決定された反応時間と所定の加熱加圧条件を使用してポリ乳酸を加水分解し、所望の酸価を有する改質ポリ乳酸樹脂を調製することができる。たとえば、後述の実施例に記載のとおり、分子量（Ｍｎ）１００，０００を有する原料のポリ乳酸樹脂を、水酸化ナトリウム水溶液中、１２７℃、０．１６ＭＰａの加熱加圧条件下で、１２０分の加水分解を行うことにより、酸価２４．３、すなわち分子量Ｍｎ  ６，３００を有する改質ポリ乳酸樹脂を調製することができる。
【００２９】
ポリ乳酸の酸価の測定の仕方およびポリ乳酸の分子量の測定の仕方については、後述の実施例を参照することができる。
【００３０】
本実施形態において、原料のポリ乳酸樹脂は、水またはｐＨ８〜１２のアルカリ性水溶液中でペレット状態にあり、加水分解中も可溶化されることなくその形状は維持され、ペレット状態のまま改質ポリ乳酸樹脂が得られる。
【００３１】
上述のとおり所望の分子量サイズに調整された改質ポリ乳酸樹脂は、水またはｐＨ８〜１２のアルカリ性水溶液とふるいなどで分離して、必要に応じて改質ポリ乳酸樹脂を乾燥させた後に、加水分解抑制剤と混練する。
【００３２】
加水分解抑制剤としては、ポリ乳酸と反応してポリ乳酸の加水分解を抑制することができる任意のカルボジイミドを使用することができ、脂肪族カルボジイミドまたは芳香族カルボジイミドのいずれも使用することができ、たとえばカルボジライトＬＡ−１（ポリ（４，４’−ジシクロヘキシルメタンカルボジイミド）、日清紡ケミカル株式会社）、スタバクゾールＩ（ワン）（Ｎ，Ｎ’−ジ−２，６−ジイソプロピルフェニルカルボジイミド、ラインケミー社製）、スタバクゾールＩ−ＬＦ（Ｎ，Ｎ’−ジ−２，６−ジイソプロピルフェニルカルボジイミド、ラインケミー社製）、スタバクゾールＰ（ポリ（１，３，５−トリイソプロピルベンゼン）ポリカルボジイミド、ラインケミー社製）、スタバクゾールＰ−４００（ポリ（１，３，５−トリイソプロピルベンゼン）ポリカルボジイミド、ラインケミー社製）などを使用することができる。
【００３３】
加水分解抑制剤は、改質ポリ乳酸樹脂に対し、１〜１０質量％の量で使用することができる。加水分解抑制剤が１質量％未満の場合、改質ポリ乳酸樹脂は保存後に加水分解されやすく、保存安定性の効果を十分に発揮することができない。また、加水分解抑制剤が１０質量％を超えると、改質ポリ乳酸樹脂との混練がうまくいかない。
【００３４】
改質ポリ乳酸樹脂は、加水分解抑制剤と混練され、本発明のポリ乳酸樹脂組成物となる。混練は、混練機を用いて行うことができる。本発明のポリ乳酸樹脂組成物は、５以下の酸価を有し、これにより、保存中に起こる加水分解が抑制され、高い保存安定性を有する。その結果、本発明のポリ乳酸樹脂組成物は、トナーに適した分子量サイズを維持したまま、トナー原料として使用されるまで長期間の保存が可能である。
【実施例】
【００３５】
以下に本発明の実施例と比較例を示し、本発明についてより具体的に説明する。
【００３６】
［１］改質ポリ乳酸樹脂の製造
改質ポリ乳酸樹脂Ｎｏ．１〜Ｎｏ．３
ポリ乳酸樹脂「REVODE110」（海生生物材料社）（分子量Ｍｎ  １００，０００、ペレット状態）およびｐＨ１２に調整したアルカリ性水溶液（0.01 mol/l  水酸化ナトリウム水溶液）を、下記表１に記載の量で、撹拌機付きの加圧反応容器６０Ｌ（（株）品川工業所社製、60NQVP改）に投入した。密閉状態で１５ｒｐｍ以下の条件でゆっくり撹拌しながら、１２７℃まで昇温した。１２０分の間、１２７℃、０．１６ＭＰａで保持した。その後、大気圧まで圧力を開放して、改質ポリ乳酸樹脂（ペレット状態）を得た。
【００３７】
改質ポリ乳酸樹脂Ｎｏ．４〜Ｎｏ．５
ポリ乳酸樹脂として「REVODE110」の代わりに「REVODE101B」（海生生物材料社）（分子量Ｍｎ  １２０，０００、ペレット状態）を使用した。「REVODE101B」および水（水道水）を、下記表１に記載の量で、撹拌機付きの加圧反応容器６０Ｌ（（株）品川工業所社製、60NQVP改）に投入した。密閉状態で１５ｒｐｍ以下の条件でゆっくり撹拌しながら、１２０℃まで昇温した。１２０分の間、１２０℃、０．１１ＭＰａで保持した。その後、大気圧まで圧力を開放して、改質ポリ乳酸樹脂（ペレット状態）を得た。
【表１】
2013060490.tif 000002
【００３８】
得られた改質ポリ乳酸樹脂Ｎｏ．１〜Ｎｏ．５は、樹脂ペレットとアルカリ性水溶液または水とを分離し、樹脂ペレットから水分を蒸発させることにより最終的に調製した。
【００３９】
［２］酸価の測定
本実施例では、以下のとおり酸価測定を行った。
【００４０】
酸価（ＪＩＳ：Ｋ−００７０に準ずる）の測定方法
試料をビーカーに量り採りテトラヒドロフラン（THF）を加えて試料が完全に溶けるまで振り混ぜた。この溶液に対し、電位差滴定装置（ＡＴ−５００Ｎ：京都電子工業株式会社）を用いて水酸化カリウムエタノール標準液（０．１mol／Ｌ)で電位差滴定を行い、下記式（１）により酸価を求めた。
【００４１】
酸価＝５．６１１×Ａ×ｆ／Ｂ・・・・式（１）
Ａ：滴定に用いた０．１mol／Ｌ水酸化カリウムエタノール標準液使用量（ｍｌ）
ｆ：０．１mol／Ｌ水酸化カリウムエタノール標準液のファクター
Ｂ：試料採取量（ｇ）。
【００４２】
［１］で調製された改質ポリ乳酸樹脂Ｎｏ．１〜Ｎｏ．５の酸価を表１に示す。改質ポリ乳酸樹脂Ｎｏ．１〜Ｎｏ．５の酸価は、トナー原料として適切な値である１８〜３０の間にあることが確認された。なお、改質ポリ乳酸樹脂Ｎｏ．１〜Ｎｏ．５の酸価は、原料のポリ乳酸樹脂のロットの違いによりばらつきがみられた。
【００４３】
［３］分子量の測定
本実施例では、ＧＰＣ（島津製作所（株）製）、検出器ＲＩを用いて分子量測定を行った。分子量Ｍｎは、分子量既知のポリスチレン試料によって作成した検量線を標準としてＧＰＣ（ゲルパーミエーションクロマトグラフィー）にて測定される数平均分子量である。
【００４４】
改質ポリ乳酸樹脂Ｎｏ．１〜Ｎｏ．５の分子量を表１に示す。改質ポリ乳酸樹脂Ｎｏ．１〜Ｎｏ．５の分子量Ｍｎは、トナー原料として適切な値である３，０００〜１０，０００の間にあることが確認された。
【００４５】
［４］改質ポリ乳酸樹脂と加水分解抑制剤の混合
［１］で調製された改質ポリ乳酸樹脂を加水分解抑制剤と混合し、二軸押出機ＰＣＭ−４５（池貝(株)製）で混練した。混練機は、温度１３０℃〜、吐出口１６０℃に設定した。改質ポリ乳酸樹脂と加水分解抑制剤は、表２および３に記載される質量部で混合、混練した。
【００４６】
加水分解抑制剤は、以下のものを使用した。  
脂肪族カルボジイミド
カルボジライトＬＡ−１（日清紡ケミカル株式会社）
芳香族カルボジイミド
スタバクゾールＩ（ワン）（ラインケミー社製）
スタバクゾールＰ−４００（ラインケミー社製）。
【００４７】
加水分解抑制剤との混練により、実施例１〜９および比較例１〜５のポリ乳酸樹脂組成物を得た。
【００４８】
［５］加速環境下での保存
［４］で得たポリ乳酸樹脂組成物を、加速環境（２８℃８０％）下で、１４日間、ＰＰ（ポリプロピレン）袋に密閉して放置した。
【００４９】
［６］結果
［４］で得たポリ乳酸樹脂組成物の酸価（KOH mg/g）と［５］で保存後のポリ乳酸樹脂組成物の酸価（KOH mg/g）を、上記手法に従って測定し、以下の表２および３に示す。
【表２】
2013060490.tif 000003
【００５０】
【表３】
2013060490.tif 000004
【００５１】
実施例１〜９は、改質ポリ乳酸樹脂に対して１〜１０質量％の量で加水分解抑制剤が混練された例を示す。かかる本発明のポリ乳酸樹脂組成物は、製造直後に５(KOH mg/g)より小さい酸価を示し、加速環境で保存した後も５(KOH mg/g)より小さい酸価を示した。本発明のポリ乳酸樹脂組成物は、加速環境で保存した後も低い酸価を維持しており、これは、本発明のポリ乳酸樹脂組成物が、加水分解されにくく、高い保存安定性を有することを示す。
【００５２】
これに対し、比較例１は、加水分解抑制剤が添加されなかった例を示す。比較例１のポリ乳酸樹脂は、製造直後に２５(KOH mg/g)の酸価を示し、加速環境で２週間保存した後に３０(KOH mg/g)を超える酸価を示した。比較例１のポリ乳酸樹脂は、加速環境で１週間の保存後に、既に酸価が３０(KOH mg/g)を超えていた。比較例１のポリ乳酸樹脂は、加速環境での保存後にトナー原料として適切な酸価３０を超えたため、加水分解されやすく、保存安定性が低いことを示す。
【００５３】
比較例２は、加水分解抑制剤として「カルボジライトＬＡ−１」を、改質ポリ乳酸樹脂に対して０．５質量％の量で添加した例を示す。比較例２のポリ乳酸樹脂組成物は、製造直後に５(KOH mg/g)より小さい酸価を示したが、加速環境で保存した後に酸価は２０に上昇した。これは、加水分解抑制剤の添加量が少なく、保存安定性の効果を十分に発揮できなかったことを示す。
【００５４】
比較例３は、加水分解抑制剤として「スタバクゾールＩ」を、改質ポリ乳酸樹脂に対して０．５質量％の量で添加した例を示す。比較例３は、改質ポリ乳酸樹脂との混練がうまくいかなかった。
【００５５】
比較例４および５は、加水分解抑制剤を、改質ポリ乳酸樹脂に対して１５質量％および１２．５質量％の量で混練した例を示す。比較例４および５は、加水分解抑制剤の添加量が多く、改質ポリ乳酸樹脂との混練がうまくいかなかった。
【００５６】
［７］本発明のポリ乳酸樹脂組成物を用いたトナーの作製
本発明のポリ乳酸樹脂組成物を用いて、以下のとおり、従来と同様の手法に従ってトナーを作製した。
【００５７】
本発明のポリ乳酸樹脂組成物をロートプレックス粗砕機（２〜３mmφメッシュ）で粗砕した。下記配合をヘンシェルミキサーで混合した。
【００５８】
結着樹脂：本発明のポリ乳酸樹脂組成物 １００ 質量部
着色剤：カーボンブラック（ＣＡＢＯＴ（株）製ＭＯＧＵＬ Ｌ） ４ 質量部
離型剤：カルナウバワックス１号粉末（日本ワックス（株）製） ３ 質量部
帯電制御剤：「ＬＲ−１４７」（日本カーリット（株）製） １ 質量部。
【００５９】
得られた混合粉体を２軸押出機（スクリュウ径４３ｍｍ、Ｌ／Ｄ＝３４）で溶融混練した後、この溶融混練物を圧延ロールの循環水を１０℃に設定して延伸し冷却し、この冷却後の混練物をロートプレックス（ホソカワミクロン（株）製、２ｍｍスクリーン）で粗砕した。その後、衝突式粉砕機（日本ニューマチック工業ＩＤＳ−２）・風力分級機（日本ニューマチック工業ＤＳＸ−２）にて、トナー平均粒径が９．０μｍになるように粉砕及び分級を行い、微粒子を得た。
【００６０】
本発明のポリ乳酸樹脂組成物は、問題なくトナー化することができた。
【００６１】
以下に、本願出願の当初の特許請求の範囲に記載された発明を付記する。  
［１］  ３，０００〜１０，０００の数平均分子量を有する改質ポリ乳酸樹脂と、前記改質ポリ乳酸樹脂に対して１〜１０質量％の加水分解抑制剤とを混練して、ポリ乳酸樹脂組成物を調製する工程
を含むことを特徴とする電子写真トナー用ポリ乳酸樹脂組成物の製造方法。  
［２］  前記加水分解抑制剤が、カルボジイミドであることを特徴とする［１］に記載の電子写真トナー用ポリ乳酸樹脂組成物の製造方法。  
［３］  前記改質ポリ乳酸樹脂は、１０，０００を超える数平均分子量を有するポリ乳酸樹脂を、水またはｐＨ８〜１２のアルカリ性水溶液中で加熱加圧条件下に置いて加水分解して、前記数平均分子量に調製された樹脂であることを特徴とする［１］または［２］に記載の電子写真トナー用ポリ乳酸樹脂組成物の製造方法。  
［４］  前記加水分解を混合撹拌しながら行うことを特徴とする［３］に記載の電子写真トナー用ポリ乳酸樹脂組成物の製造方法。  
［５］  前記加水分解を、ポリ乳酸樹脂の酸価を指標として、ポリ乳酸樹脂の酸価が１８〜３０になるまで行うことを特徴とする［３］または［４］に記載の電子写真トナー用ポリ乳酸樹脂組成物の製造方法。  
［６］  ［１］〜［５］の何れか１に記載の方法により得られることを特徴とする電子写真トナー用ポリ乳酸樹脂組成物。
【符号の説明】
【００６２】
１０、２０・・・圧力容器
１１、２１・・・容器本体
１２、２２・・・蓋
１３・・・ジャケット部
１４・・・撹拌機
１５・・・排気口
２３・・・加熱装置
２４・・・水
２５・・・メッシュ容器
２６・・・支持台
【図１】
2013060490.tif 000005
【図２】
2013060490.tif 000006